(57)【要約】　　　（修正有）【課題】透明性と光沢性に優れ、紙箱の全体に貼っても容易に折り目をつけるのに十分なデッドホールド性を有し、且つ、強度に優れ破れ等が無く、しかも紙箱のコーナー部分の窓にも用い得る十分な強度を有するフィルムが窓用フィルムとして用いられた、ポリエステル系フィルム窓を有する紙箱を提供すること。【解決手段】少なくとも１つの透明フィルム窓を有する紙箱において、前記透明フィルムが、８％伸張のヒステリシス曲線において、張力緩和行程に於いて、応力が０となったときの残留ひずみが３．３％以上であり、且つインパクト強度が０．３５Ｊ以上であることを特徴とするニ軸延伸ポリエステル系フィルムである。【選択図】　図２
2004017997.tif 000002
【特許請求の範囲】
【請求項１】
少なくとも１つの透明フィルム窓を有する紙箱において、前記透明フィルムが８％伸張のヒステリシス曲線において、張力緩和行程に於いて応力が０となった時の残留ひずみが３．３％以上であり、且つインパクト強度が０．３５Ｊ以上であることを特徴とするニ軸延伸ポリエステル系フィルムであることを特徴とするポリエステル系フィルム窓を有する紙箱
【請求項２】
請求項１及び請求項２に記載の透明フィルム窓を構成するニ軸延伸ポリエステル系フィルムが、上降伏点強度が３０ＭＰａ以上、１００ＭＰａ以下であることを特徴とするニ軸延伸ポリエステル系フィルム窓を有する紙箱
【請求項３】
請求項１に記載のニ軸延伸ポリエステル系フィルムの少なくとも紙箱の外側となる面の表面固有抵抗が１×１０１５（Ω／□）以下であることを特徴とするニ軸延伸ポリエステル系フィルム窓を有する紙箱
【発明の詳細な説明】
【０００１】
【発明の属する技術分野】
本発明は、例えば、化粧品、ゴルフボール等の包装容器として用いられるポリエステル系フィルム窓を有する紙箱に関し、より詳しくは、透明性と光沢性に優れ、紙の全体に貼っても容易に折り目をつけるのに充分なデッドホールド性（紙のように折り目の付く性質）を有し、しかも紙箱のコーナー部分を越えて２つの面以上に跨った窓に用い得るに充分な強度を有するフィルムが窓用フィルムとして用いられた、ポリエステル系フィルム窓を有する紙箱に関するものである。
【０００２】
【従来の技術】
透明フィルム窓を有する紙箱用の透明フィルムとしては、塩化ビニール（ＰＶＣ）フィルムが広く使用されている。しかし、使用済みのＰＶＣフィルム窓を有する紙箱の焼却処理を行うと、ＰＶＣフィルムは塩素を含有するため、環境に有害な塩化水素やダイオキシンを発生するという問題が指摘されている。
【０００３】
また、ＰＶＣフィルム、ニ軸延伸ポリエステルフィルム（ＰＥＴ）や二軸延伸ポリプロピレンフィルム（ＯＰＰ）には、デッドホールド性がないため、紙箱の強度を向上させる目的でフィルムを紙箱の全体に貼ると、紙箱の折りたたみ性が悪くなる為、フィルムを紙箱の全体に貼ることは困難であった。また、コーナー部分を含んでフィルム窓を設けた場合、デッドホールド性がない為にフィルムに折り目が付かず、箱を成形した際にフィルム部分が膨らんだ形となり、見栄えが悪くなるばかりでなく、窓の部分の強度を保つことができなかった。従って、紙箱の平面部分にしかフィルム窓を設けることができず、コーナー部分に跨ってフィルムを貼り付けること、或いはコーナー部分にフィルム窓を設けることはできなかった。
【０００４】
さらに、コーナー部分にフィルム窓を設ける方法として、少なくとも１つの透明フィルム窓を有する紙箱において、前記透明フィルムが、ポリエステル樹脂層（Ａ）の少なくとも片面に、ポリエステル樹脂層（Ａ）の融点よりも１０℃以上高い融点を有し、かつ全厚みに対し５％以上、６０％以下の厚みのポリエステル樹脂層（Ｂ）を積層した未延伸積層フィルムを少なくとも一軸延伸後にポリエステル樹脂層（Ａ）の融点より１０℃低い温度以上、かつポリエステル樹脂層（Ｂ）の融点未満の温度で熱処理したポリエステル系フィルムであることを特徴とするポリエステル系フィルム窓を有する紙箱が提案されているが、該フイルムは良好なデッドホールド性を得る為にはポリエステル樹脂層（Ａ）が結晶化することが必要であり、該フィルムは結晶化により脆くなった層を含む為、箱を落とした場合、フィルムが破れ、内容物が飛散するという問題があった。また、フイルム強度を増す為にはポリエステル樹脂層（Ｂ）の厚みを増やす必要があり、ポリエステル樹脂層（Ｂ）の厚みを増やすとデッドホールド性が悪化するという問題があった。
【０００５】
【発明が解決しようとする課題】
本発明の目的は、上記の従来技術の諸問題を解決し、透明性と光沢性に優れ、紙箱の全体に貼っても容易に折り目をつけるのに十分なデッドホールド性を有し、且つ、強度に優れ破れ等が無く、しかも紙箱のコーナー部分の窓にも用い得る十分な強度を有するフィルムが窓用フィルムとして用いられた、ポリエステル系フィルム窓を有する紙箱を提供することにある。
【０００６】
【課題を解決するための手段】
本発明のポリエステル系フィルム窓を有する紙箱は、上記の目的を達成するために、少なくとも１つの透明フィルム窓を有する紙箱において、前記透明フィルムが、８％伸張のヒステリシス曲線において、張力緩和行程に於いて、応力が０となったときの残留ひずみが３．３％以上であり、且つインパクト強度が０．３５Ｊ以上であることを特徴とするニ軸延伸ポリエステル系フィルムである。
【０００７】
即ち、　すなわち、本発明はポリエステルフィルムの優れた特性である耐衝撃性、耐熱性、防湿性、透明性、保香性等を有しつつ、デッドホールド性を有するフィルムを得ることを目的として研究を重ねた結果、ヒステリシス曲線において、応力が０となったときの残留ひずみが一定量以上あることにより、フィルムを伸張させた際に、フィルムが弾性回復することなく、伸張させた状態で安定的にその形状を保持できるという特性を持ったポリエステル系フィルムが得られる。且つ、落下等による内容物の飛散を防止する為にはインパクト強度が０．３５Ｊ以上であることが必要であることを見出し、これらの特性を有するポリエステル系フィルムを透明フィルム窓に用いることにより透明性と光沢性に優れ、紙箱の全体に貼っても容易に折り目をつけるのに十分なデッドホールド性と、箱の強度を保つのに充分な強度を有し、且つ、落下等により破れることが無く、しかも紙箱のコーナー部分の窓にも用い得る十分な強度を有するポリエステル系フィルム窓を有する紙箱が得られることを見出し、本発明を完成するに至った。
【０００８】
本発明に於けるポリエステルフィルムは、８％伸張のヒステリシス曲線において、応力が０となったときの残留ひずみが３．３％以上でなければならない。
【０００９】
本発明に於ける８％伸張のヒステリシス曲線とは、材料の両端を把持し、一定速度で８％までの伸張ひずみを与え、次いでひずみを緩和させる行程を行ない、そのひずみを横軸、応力を縦軸にとり、描かせた曲線をいう。
【００１０】
本発明に於ける、応力が０となったときの残留ひずみとは、伸張ひずみが元に戻る際に、応力が０となった時の残留ひずみのことである。
【００１１】
本発明に於いて、インパクト強度は０．３５Ｊ以上であることが必要であり、好ましくは０．４５Ｊ以上である。インパクト強度が０．３５Ｊ未満の場合、成形した箱に内容物を入れる際、又は箱を落下させた際にフィルムが破れ、見栄えが悪くなるばかりか、内容物が飛散し商品価値をなくすものとなる。
【００１２】
本発明に於いて、上降伏点強度は３０ＭＰａ以上、１００ＭＰａ以下であることが好ましく、更には５０ＭＰａ以上８０ＭＰａ以下である。上降伏点強度が３０ＭＰａより低いと剛性が不足し、紙箱の全体に用いた際の補強効果が小さく、或いはコーナー部分の窓に用いた場合、フィルムの強度が低い為に箱が変形することがある。又、１００ＭＰａを超えるとデッドホールド性が悪化し、良好な折り曲げ性が得られなくなる。
【００１３】
本発明に於いて、埃や汚れのフィルムへの付着、或いは加工、成形時の加工機へのまとわり付きを防止する為、帯電防止性を有することが好ましい。すなわち、本発明のポリエステルフ面固有抵抗値は１×１０１５（Ω／□）以下であり、さらに好ましくは１×１０１２（Ω／□）以下である。表面固有抵抗値が１×１０１５（Ω／□）よりも高いと商品を展示している際にフィルム部分に埃や汚れが付着し商品価値を著しく低下させるだけでなく、加工機へのまとわり付きが激しく、好ましくない。
【００１４】
帯電防止性を付与する方法としては、帯電防止剤をフィルムに練り混む方法、或いはフィルム上に帯電防止剤を塗布する方法等が用いられる。
【００１５】
帯電防止剤は表面固有抵抗を低減するものであれば特に限定されないが、例えばグリセリン脂肪酸エステル、ポリオキシエチレンアルキルエーテル、ポリオキシエチレンアルキルフェニルエーテル、アルキルジエタノールアミン、ヒドロキシアルキルモノエタノールアミン、ポリオキシエチレンアルキルアミン、アルキルジエタノールアマイド、アルキルスルホン酸塩、アルキルホスフェート、テトラアルキルアンモニウム塩、アルキルベタイン、アルキルイミダゾリウムベタイン等が挙げられる。
【００１６】
さらに、延伸フィルムの厚みは本発明の目的とする用途である透明フィルム窓用途で使用されるフィルム厚みは６μｍから２００μｍ程度であり、好ましくは２０μｍから１００μｍであるが、特に限定されるものではない。
【００１７】
本発明に用い得るポリエステルフィルムは、公知のフィルム製膜法によって形成し得る。フィルム製膜法としては、同時二軸延伸法、逐次二軸延伸法などの二軸延伸法を行ない、次いで熱固定処理する方法が用い得る。例えば、逐次二軸延伸法としては、縦延伸及び横延伸または横延伸及び縦延伸を順に行う方法のほか、横−縦−縦延伸法、縦−横−縦延伸法、縦−縦−横延伸法などの延伸方法を採用することができる。また、同時二軸延伸法としては、従来の同時二軸延伸法でもよい。なお、多段階に分けて同時二軸延伸してもよい。
【００１８】
次に本発明フィルムの製造法の一例を説明するが、これはあくまで具体例であり、本発明内容を拘束するものではない。
【００１９】
まず、所定のポリエステル組成物を押出し機に供給し、融点以上の温度で溶融押し出しし、口金より押し出し冷却固化させて未延伸積層フィルムを成形する。
【００２０】
このようにして得られた未延伸フィルムを、それを構成する組成物のうち、最も高いガラス転移温度を有するポリエステル樹脂または共重合体のガラス転移温度以上で延伸を行う。延伸倍率としては延伸面積で６〜３０倍、好ましくは９〜１６倍である。
【００２１】
この延伸フィルムに熱処理を行う。この熱処理では、必要に応じて弛緩処理を行ってもよい。
【００２２】
以上により得られた、ポリエステル系フィルムを用いて作られた、少なくとも一つの窓を有する紙箱は、フィルムのデッドホールド性が優れている為に、紙箱の成形加工がスムーズに行われ、得られた箱の外観も良好である。
【００２３】
本発明に用いられるポリエステル系フィルムは、高い引っ張り強度、耐衝撃性、および耐熱性を有する。従って、このフィルムがラミネートされた紙を用いて得られる本発明の紙箱は高強度であり、優れた実用性を有する。
【００２４】
実施例以下実施例により本発明を説明する。実施例および比較例における箱外観評価評価の方法については以下の方法で行った。
【００２５】
（ａ）残留ひずみ：ＪＩＳ−Ｃ２３１８に準拠し、フィルムの長手方向のヒステリシス曲線を作成し、応力が０となった際の残留ひずみを求めた。この際、試験片の引張速度は５０ｍｍ／ｍｉｎとした。
【００２６】
（ｂ）インパクト強度：東洋精機社製インパクトテスターを用い、２３℃、６５％ＲＨにて測定した。
尚、衝撃頭として、１／２インチ球状のヘッドを用いた。
【００２７】
（ｃ）箱外観評価：図１に示した、窓が設けられた紙箱の展開面の全面にポリエステル系フィルムをスチレンブタジエンラバーがテトラヒドロフランに溶解した接着剤を用いて貼り合せた。これを組み立て、出来あがった箱の状態を目視で観察し以下に示す３段階評価を行った。
○：コーナーのフィルムの折曲り状態、箱の状態共に良好
△：コーナーのフィルムの折れ曲り、箱の状態共に不充分だが、実用上問題なし
×：コーナーのフィルムの折曲り状態、箱の状態共に不良
【００２８】
（ｄ）落下評価：図１、２で示す様に、開いた際の窓の大きさが４０ｍｍ×４０ｍｍとなる、縦６０ｍｍ、横２０ｍｍ、奥行き２０ｍｍの箱を組み立て、内容物として、外径３／４インチ、重量２９ｇのナイロン被覆鉄球３個を用いて落下テストを行った。
尚、落下評価は、落下高さ　１．２ｍ、落下床　コンクリート　にて行ない落下後のフィルムの状態を観察した。
○：破れ、伸び共に見られない
△：一部が伸びているが破れはなく、実用上問題なし
×：破れた
【００２９】
（実施例１）
ポリエチレンテレフタレート（Ａ）４２重量％、酸成分としてテレフタル酸１００ｍｏｌ％、グリコール成分としてエチレングリコール７０ｍｏｌ％及びネオペンチルグリコール３０ｍｏｌ％からなる共重合ポリエステル（Ｂ）４０重量％、ポリブチレンテレフタレート（Ｃ）１８重量％からなるポリエステル組成物を、２８５℃で溶融押出しし、３０℃の冷却ドラムで急冷して未延伸シートを得た。
【００３０】
該未延伸フィルムをまず縦方向に９０℃で３．７倍、次いでテンターに於いて横方向に１１０℃で４．０倍に延伸した後、３％の弛緩を行いつつ２１０℃の温度で熱処理を行い３０μｍのフィルムを得た。
【００３１】
かくして得られたフィルムの残留ひずみは４．４％であり、インパクト強度は０．４５Ｊであった。得られたフィルムを用いて紙箱の状態を評価した結果を表１に示す。
【００３２】
（比較例１）
融点が２１５℃のポリエチレンイソフタレートとポリエチレンテレフタレートの共重合体（Ａ）と平均粒子径が１．５μｍのシリカ粒子を１０００ｐｐｍ含有する融点が２６５℃のポリエチレンテレフタレート（Ｂ）をおのおの２８５℃の温度で別々の押出し機により溶融しこの溶融体を複合アダプターで合流させた後にＴダイより押し出し、３０℃の冷却ドラムで急冷して（Ｂ／Ａ／Ｂ）構成の３層の未延伸積層フィルムを得た。
【００３３】
該未延伸積層フィルムをまず金属ロールを用い、縦方向に９５℃で３．５倍延伸した。次いでテンターに於いてフィルムを１１０℃に予熱し、１１０℃から１５０℃に昇温しながら横方向に４．２倍に延伸し、続いて２１５℃の温度で３％の弛緩処理を行いながら熱処理を行い３０μｍのフィルムを得た。このフィルムのＢ／Ａ／Ｂ各層の厚み比率はそれぞれ６％／８８％／６％であった。該フィルムの残留ひずみは３．２％、衝撃強度は０．２５Ｊであった。該フィルムを用いた紙箱はデッドホールド性は実用上問題ない程度であったが、落体の際にフィルムに破れが見られた。得られたフィルムの特性、及び紙箱の状態を評価した結果を表１に示す。
【００３４】
（実施例２）
ポリエステル（Ａ）／（Ｂ）／（Ｃ）の配合比を６７／２３／１０重量％、熱固定温度を２２０℃とした以外は比較例１と同じ原料・方法で厚さ３０μｍのフィルムを得た。このフィルムの残留ひずみは３．６％、インパクト強度は０．８３Ｊであり、コーナー部分のフィルムの折れ曲り状態、落体評価共に良好であった。
【００３５】
（実施例３）
ポリエステル（Ａ）／（Ｂ）／（Ｃ）の配合比を７６／１６／８重量％とした以外は比較例１と同じ原料・方法で厚さ３０μｍのフィルムを得た。このフィルムの残留ひずみは３．４％、インパクト強度は０．８５Ｊであった。該フィルムを貼り付けて作られた紙箱は、コーナー部分のフィルムの折れ曲り状態がやや不充分であったが実用上問題ない程度であり、落体評価は良好であった。
【００３６】
（比較例２）
ポリエステル（Ａ）／（Ｂ）／（Ｃ）の配合比をそれぞれ８５／７／８重量％とした以外は実施例１と同じ原料・方法で厚さ３０μｍのフィルムを得た。このフィルムの残留ひずみは３．２％であった。このフィルムを用いて作成した箱は、コーナー部分のフィルムの折れ曲り性に劣っていた。
【００３７】
（比較例３）
ポリエステル組成物としてポリエチレンテレフタレートを用いた以外は、実施例１と同様の方法にて３０μｍのフィルムを得た。該フィルムの残留ひずみは２．７％であり、コーナーでフィルムが折れ曲ることはなかった。
【００３８】
実施例、比較例で得られたフィルムの評価結果を表１に示す。
【００３９】
【表１】
2004017997.tif 000003
【００４０】
【発明の効果】
本発明に用いられるポリエステル系フィルムは、デッドホールド性が良好であり、高い引っ張り強度、耐衝撃性、および耐熱性を有する。その結果、本発明の外観の良好な紙箱が容易に製造され、さらに得られた紙箱は高強度である。
【図面の簡単な説明】
【図１】全体にフィルムを貼った箱の展開図
【図２】コーナー部分に窓を有する箱図
【図１】
2004017997.tif 000004
【図２】
2004017997.tif 000005